(57)【要約】【課題】  受光量を減少させることなく、光電変換に寄与する面積（実効セル面積）をできるだけ大きく確保しつつ、高いバリア性を有し、長期にわたって高く安定した光電変換特性を発現することができる光電変換装置を提供すること。【解決手段】  第１極２と、第２極４と、これら電極間に挟持された半導体層７及び電解質層８とからなる積層体９を有する色素増感型太陽電池などの光電変換装置１において、積層体９のうち少なくとも受光面１２以外の面が金属又は金属酸化物からなる被覆材１４によって覆われていることを特徴とする、光電変換装置。【選択図】          図１
2006236788.tif 000002
【特許請求の範囲】
【請求項１】
第１極と、第２極と、これら電極間に挟持された半導体層及び電解質層とからなる積層体を有する光電変換装置において、前記積層体のうち少なくとも受光面以外の面が金属又は金属酸化物からなる被覆材によって覆われていることを特徴とする、光電変換装置。
【請求項２】
前記積層体のうち前記受光面以外の前記面が封止材によって覆われており、少なくとも前記封止材の表面が前記金属又は前記金属酸化物からなる前記被覆材によって覆われている、請求項１に記載した光電変換装置。
【請求項３】
前記被覆材が樹脂層を介して接着されている、請求項１又は２に記載した光電変換装置。
【請求項４】
前記封止材が、前記面を覆う第１封止層と、前記第１封止層を含む前記面上を覆う第２封止層とによって形成されている、請求項２に記載した光電変換装置。
【請求項５】
前記被覆材又は前記樹脂層が、少なくとも前記受光面において、可視光域で平均６０％以上の透過率を有する、請求項１又は３に記載した光電変換装置。
【請求項６】
半導体材料及び増感色素を有する前記半導体層と、前記電解質層とが前記電極間に配されてなる色素増感型太陽電池として構成されている、請求項１に記載した光電変換装置。
【発明の詳細な説明】
【技術分野】
【０００１】
本発明は、色素増感型太陽電池等として好適な光電変換装置に関するものである。
【背景技術】
【０００２】
色素増感型太陽電池は、近年、シリコン（Ｓｉ）系などに替わる次世代の太陽電池として広く研究が行われている。
【０００３】
太陽電池に必要な特性としては、長期にわたり安定した光電変換特性を示すことが挙げられる。特に、色素増感型太陽電池の場合、その構成要素として液状又はゲル状の電解質成分を含むことなどから、電解質成分の電池からの揮発又は漏洩、或いは大気中から電解質中への水分、酸素、その他の成分の浸入等による性能の低下を避けることが課題とされてきた。
【０００４】
この問題を解決するための方法として、電解質として不揮発性の溶融塩電解液を用いる方法（例えば、特開２００１−１９６１０５号公報）、ゲル状電解質を用いる方法（例えば、特開２００１−５３６５１３号公報）等が検討されてきた。また、封止材を用いて電解質を封止する方法が検討されている（例えば、後記の特許文献１又は特許文献２参照。）。
【０００５】
一般に色素増感型太陽電池の構造は図５に示すように構成されており、透明導電膜（透明電極）５０を備えた透明基板５１と、透明電極５０の対極をなす導電膜（対向電極）５２及び集電材５３を有する基板５４との間に、金属酸化物半導体層５５及び電解質層５６が設けられている。半導体層５５は、例えば酸化物半導体材料及び増感色素を有する。また、透明導電膜５０と導電膜５２は導線で接続されており、アンメータ（電流計）５７を有する電流回路５８が形成されている。
【０００６】
そして、受光面５９以外の面に、幅数ｍｍ、厚さ数十〜数百μｍで封止材６０が設けられ、半導体層５５及び電解質層５６が封止されている。
【０００７】
また、特許文献１による色素増感型太陽電池では、図６に示すように、上記の封止材６０を含む前記面が、ブチルゴムなどの水蒸気透過性の低い材料からなる第２の封止材６０’によって更に覆われている。
【０００８】
また、特許文献２による色素増感型太陽電池では、セル全体を樹脂で覆うことにより電解質層を封止し、上記したような、電解質成分の揮発又は漏洩、或いは大気中から電解質中への水分、酸素、その他の成分の浸入を防いでいる。
【０００９】
【特許文献１】特開２００３−８６８２２号公報（３頁４欄２８行目〜５頁８欄４２行目、図１〜図４）
【特許文献２】特開２００４−１１９３０６号公報（６頁１０段落目〜９頁４４段落目、図１）
【発明の開示】
【発明が解決しようとする課題】
【００１０】
しかしながら、図５及び図６に示すような、従来例による色素増感型太陽電池では、封止材６０の幅を大きくすれば、高い封止性能を確保することが可能であるが、封止材６０の厚みが大きくなるのに伴って、太陽電池として機能する半導体層５５及び電解質層５６の体積が減少し、モジュールとしての性能を低下させてしまう原因となる。
【００１１】
また、特許文献１のように、封止材６０を含む前記面をブチルゴムなどの水蒸気透過性の低い材料からなる第２の封止材６０’によって覆う場合、第２の封止材６０’の厚さによって封止性能が決まり、バリア性の観点から十分とは言えない。
【００１２】
さらに、特許文献２による色素増感型太陽電池のように樹脂でセル全体を覆う場合、太陽電池セルへの入射光が樹脂によって妨げられるため、光電変換性能の低下を招いてしまう。また、最大で２〜３ｍｍ程度のフィルム厚の樹脂層のみでは十分なバリア特性を得ることが困難であるため、セラミックからなる層などを更に用いてバリア特性を向上させる必要があり、これは太陽電池に到達する光を更に減少させる要素となってしまう。
【００１３】
本発明は、上述したような問題点を解決するためになされたものであって、その目的は、受光量を減少させることなく、光電変換に寄与する面積（実効セル面積）をできるだけ大きく確保しつつ、高いバリア性を有し、長期にわたって高く安定した光電変換特性を発現することができる光電変換装置を提供することにある。
【課題を解決するための手段】
【００１４】
即ち、本発明は、第１極と、第２極と、これら電極間に挟持された半導体層及び電解質層とからなる積層体を有する光電変換装置において、前記積層体のうち少なくとも受光面以外の面が金属又は金属酸化物からなる被覆材によって覆われていることを特徴とする、光電変換装置に係るものである。
【発明の効果】
【００１５】
本発明の光電変換装置によれば、前記積層体のうち少なくとも受光面以外の前記面が金属又は金属酸化物からなる前記被覆材によって覆われているので、受光量を減少させることなく、また光電変換に寄与する面積（実効セル面積）をできるだけ大きく確保しつつ、高いバリア特性を保持することができる。従って、前記電解質層の構成成分の揮発又は漏洩、或いは大気中から前記電解質層への水分、酸素、その他の成分の浸入を効果的に防ぐことができ、長期にわたって高く安定した光電変換特性を発現することができる。
【発明を実施するための最良の形態】
【００１６】
本発明において、前記積層体のうち前記受光面以外の前記面が封止材によって覆われており、少なくとも前記封止材の表面が前記金属又は前記金属酸化物からなる前記被覆材によって覆われていることが望ましい。これにより、前記被覆材と前記積層体との接着強度が向上し、また前記電解質層をより効果的に封止することができる。
【００１７】
また、前記被覆材が樹脂層を介して前記積層体又は前記封止材に接着されていることが望ましい。これにより、前記被覆材と前記積層体又は前記封止材との接着性がより向上し、より信頼性が向上する。
【００１８】
また、前記封止材が、前記面を覆う第１封止層と、前記第１封止層を含む前記面上を覆う第２封止層とによって形成されていることが好ましい。これにより、前記電解質層をより効果的に封止することができる。
【００１９】
また、前記被覆材又は前記樹脂層が、少なくとも前記受光面において、可視光域で平均６０％以上の透過率を有することが好ましい。これにより、光電変換装置の受光量が減少するのを防止しつつ、前記電解質層をより効果的に封止することができる。
【００２０】
さらに、半導体材料及び増感色素を有する前記半導体層と、前記電解質層とが前記電極間に配されてなる色素増感型太陽電池として構成されていることが好ましい。
【００２１】
前記被覆材としての前記金属は、例えばアルミニウム、銅、ステンレス等が挙げられる。また、前記金属酸化物は、酸化錫、ＩＴＯ（indium tin oxide）、アルミナ、酸化亜鉛、酸化チタン、酸化マグネシウム又はそれらの誘導体等が挙げられる。特に、柔軟性、生産性等の点からアルミニウムが好適である。
【００２２】
前記樹脂層の材料としては、バリア特性を有しかつ前記被覆材と前記積層体とを効果的に接着できるものであれば特に限定されないが、例えばポリエチレン、ポリプロピレン、ポリエチレンテレフタラート等が挙げられる。また、接着性向上のために、これらの樹脂にカルボン酸、マレイン酸変性などの処理を適宜行っても構わない。
【００２３】
以下、本発明の好ましい実施の形態を図面を参照して説明する。
【００２４】
第１の実施の形態
図１は、本発明に基づく光電変換装置を色素増感型湿式太陽電池として構成したときの概略断面図である。
【００２５】
色素増感型太陽電池１は、透明導電膜（透明電極）２を備えた透明基板３と、透明電極２の対極をなす導電膜（対向電極）４及び集電材５を有する基板６との間に、金属酸化物半導体層７と電解質層８とが設けられた積層体９からなる。半導体層７は、例えば酸化物半導体材料及び増感色素を有する。また、透明導電膜２と導電膜４は導線で接続されており、アンメータ（電流計）１０を有する電流回路１１が形成されている。
【００２６】
また、積層体９のうち少なくとも受光面１２以外の前記面が、樹脂層１３を介して、金属又は金属酸化物からなる被覆材１４によって覆われている。樹脂層１３を設けることにより、被覆材１４と積層体９との接着強度がより向上し、より信頼性の向上を図ることができる。
【００２７】
被覆材１４としての前記金属は、例えばアルミニウム、銅、ステンレス等が挙げられる。また、前記金属酸化物は、酸化錫、ＩＴＯ（indium tin oxide）、アルミナ、酸化亜鉛、酸化チタン、酸化マグネシウム又はそれらの誘導体等が挙げられる。特に、柔軟性、生産性等の点からアルミニウムが好適である。
【００２８】
樹脂層１３の材料としては、バリア特性を有しかつ被覆材１４と積層体９とを効果的に接着できるものであれば特に限定されないが、例えばポリエチレン、ポリプロピレン、ポリエチレンテレフタラート等が挙げられる。
【００２９】
そして、この色素増感型太陽電池１では、透明電極２側から光が照射される。なお、集電材５を省いたり、対向電極４と集電材５又は基板６との密着性を改善するためにＣｒ等からなる層を設けたりしても構わない。また、導電膜４及び集電材５とが一体であっても構わない。
【００３０】
透明基板３、基板６としては、例えばガラス基板、透明プラスチック基板等が好適である。
【００３１】
透明電極２は、透明導電性物質からなる。前記透明導電性物質としては、ＩＴＯが最も広く知られているが、ＩＴＯ単独膜であっても、或いはＺｒ、Ｈｆ、Ｔｅ、Ｆ等の元素をドープしたものであっても、他の透明導電性材料と積層構造を形成したものであっても構わない。積層構造としては、例えばＩＴＯ層間にＡｕ、Ａｇ、Ｃｕといった金属を積層させたものや酸化物層間に窒化物層を積層させる構造などが知られているが、これに限られるものではない。
【００３２】
金属酸化物半導体層７は、金属酸化物粒子が透明電極２上に焼結されてなる。金属酸化物半導体層７の材料としては、例えばＴｉＯ2、ＭｇＯ、ＺｎＯ、ＳｎＯ2、ＷＯ3、Ｎｂ2Ｏ5、ＴｉＳｒＯ3などの金属酸化物や、これらにＮ又はＳをドープしたものが挙げられる。しかし、これらに限定されるものではなく、上記の２種以外の元素をドープ、或いは２種以上の金属酸化物を混合又は複合化して使用することも可能である。
【００３３】
また、金属酸化物半導体層７上には増感色素が担持されており、上記の金属酸化物半導体は、この増感色素によって増感される。
【００３４】
増感色素としては、増感作用をもたらすものであれば、如何なるものでも使用することができるが、例えばビピリジン、フェナントリン誘導体、キサンテン系色素、シアニン系色素、塩基性染料、ポルフィリン系化合物、アゾ染料、フタロシアニン化合物、アントラキノン系色素、多環キノン系色素等が挙げられる。またこれらは、ルテニウム、亜鉛、白金、パラジウムといった金属と錯体を形成したものであってもよい。
【００３５】
電解質層８は、電解質中に、少なくとも１種類の可逆的に酸化／還元の状態変化を起こす物質系（酸化還元系）が溶解されてなる。
【００３６】
溶媒としては、アセトニトリル等のニトリル系、プロピレンカーボネート、エチレンカーボネート等のカーボネート系、ガンマブチロラクトン、ピリジン、ジメチルアセトアミド、その他の極性溶媒、メチルプロピルイミダゾリウム−ヨウ素といった常温溶融塩或いはそれらの混合物が使用可能である。
【００３７】
前記酸化還元系としては、例えばＩ-／Ｉ3-、Ｂｒ-／Ｂｒ2といったハロゲン類、キノン／ハイドロキノン、ＳＣＮ-／（ＳＣＮ）2といった擬ハロゲン類、鉄（II）イオン／鉄（III）イオン、銅（I）イオン／銅（II）イオン等を挙げることができるが、これらに限られるものではない。
【００３８】
また、電解質中には支持電解質を加えてもよい。支持電解質としては、ヨウ化リチウム、ヨウ化ナトリウムといった無機塩やイミダゾリウム塩、４級アンモニウム塩といった有機塩を挙げることができる。
【００３９】
電解質は、液体電解質であってもよいし、又はこれを高分子物質中に含有させたゲル状電解質、高分子固体電解質、無機の固体電解質であってもよい。
【００４０】
導電膜４は、良導体であり、化学的、電気化学的に安定なレドックス対の酸化・還元反応に対する過電圧の小さい白金、白金黒、パラジウム、ロジウム、ルテニウム等の金属や炭素、或いはそれらの化合物、導電性高分子、炭素材料或いはそれらの混合物又はそれらを担持した透明導電ガラスが好適なものとして挙げられる。
【００４１】
集電材５は、一般にガラス、透明導電性ガラス、金属、ポリマーフィルム等が用いられるが、これらに限られない。但し、導電膜４にピンホールが存在した場合等において、電解質と触れても反応しないものであることが望ましい。また、導電膜４との接着性を向上させるためＣｒ等からなる層を導電膜４との間に設けることもできる。
【００４２】
図１に示すような色素増感型太陽電池１は、各要素がケース内に収納され封止されるか、或いは太陽電池１全体が樹脂封止されていることが好ましい。この場合、透明基板２側から金属酸化物半導体層４に光が当たる構造とする。
【００４３】
色素増感型太陽電池１の動作メカニズムは、透明基板２の受光面１２で受光した光が、金属酸化物半導体層７の表面に担持された増感色素を励起し、増感色素は金属酸化物半導体層７へ電子を速やかに渡す。一方、電子を失った増感色素は、キャリア移動層である電解質層８のイオンから電子を受け取る。電子を渡した分子は、再び対向電極４から電子を受け取る。このようにして、両電極２、４間に電流が流れる。
【００４４】
本発明に基づく光電変換装置としての色素増感型太陽電池１によれば、積層体９のうち少なくとも受光面１２以外の前記面が金属又は金属酸化物からなる被覆材１４によって覆われているので、受光量を減少させることなく、また光電変換に寄与する面積（実効セル面積）をできるだけ大きく確保しつつ、高いバリア特性を保持することができる。
【００４５】
また、被覆材１４が樹脂層１３を介して積層体９に接着されていることにより、被覆材１４と積層体９との接着強度が更に向上し、より信頼性の向上を図ることができる。
【００４６】
従って、電解質層８の構成成分の揮発又は漏洩、或いは大気中から電解質層８への水分、酸素、その他の成分の浸入を効果的に防ぐことができ、長期にわたって高く安定した光電変換特性を発現することができる。
【００４７】
第２の実施の形態
色素増感型太陽電池として構成された本発明に基づく光電変換装置は、図２に示すように、積層体９のうち受光面１２以外の前記面が第１封止層１５によって覆われ、さらに第１封止層１５を含む前記面が第２封止層１６によって覆われていてもよい。そして、少なくとも第２封止層１６の表面が、樹脂層１３を介して、前記金属又は前記金属酸化物からなる被覆材１４によって覆われている。
【００４８】
第１封止層１５及び第２封止層１６は、バリア特性に優れた材料であれば如何なるものでも用いることができ、例えば、シリコンゴムやブチレンゴム、各種接着材料を用いることができる。また、樹脂層１３と同じ材料であっても構わない。
【００４９】
このように、第１封止層１５及び第２封止層１６を設けることにより、第１の実施の形態による色素増感型太陽電池１と同等の効果が得られると共に、よりバリア特性を向上することができ、また被覆材１４と積層体９との接着強度をより向上することができる。さらに、透明電極２と対向電極４との間隔を効果的に一定に保つことができる。
【００５０】
第３の実施の形態
色素増感型太陽電池として構成された本発明に基づく光電変換装置は、図３に示すように、セル１全体が被覆材１４及び樹脂層１３によって覆われていてもよい。但しこの場合、被覆材１４及び樹脂層１３が、少なくとも受光面１２において、可視光域で平均６０％以上の透過率を有することが望ましい。これにより、色素増感型太陽電池１での受光量が減少するのを効果的に防止しつつ、電解質層８をより効果的に封止することができる。
【実施例】
【００５１】
以下、本発明の具体的な実施例について説明するが、本発明はこの実施例に限定されるものではない。
【００５２】
実施例１
ＴｉＯ2ペーストの作製は「色素増感太陽電池の最新技術（シーエムシー）」を参考に行った。そして、図２に示すような色素増感型太陽電池を作製した。
【００５３】
まず、１２５ｍｌのチタンイソプロポキシドを、７５０ｍｌの０．１Ｍ硝酸水溶液に室温で撹拌しながらゆっくり滴下した。滴下が終了したら８０℃の恒温槽に移し、８時間撹拌すると、白濁した半透明のゾル溶液が得られた。このゾル溶液を室温まで放冷し、ガラスフィルターでろ過した後、７００ｍｌにメスアップした。得られたゾル溶液をオートクレーブへ移し、２２０℃で１２時間水熱処理を行った後、１時間超音波処理により分散処理した。次いで、この溶液をエバポレーターにより４０℃で濃縮し、ＴｉＯ2の含有量が１１質量％になるように調製した。この濃縮ゾル溶液に分子量が５０万のＰＥＯ（ポリエチレンオキサイド）を添加し、遊星ボールミルで均一に混合した。さらに、シェーカーを用いて均一になるまで混合し、増粘したＴｉＯ2ペーストを得た。
【００５４】
また、ＦＴＯ（フッ素をドープしたＩＴＯ（indium tin oxide））を透明電極として用い、上記のようにして作製したＴｉＯ2ペーストをＦＴＯ基板にスクリーン印刷法で０．７ｃｍ×０．７ｃｍの大きさで塗布した後、窒素雰囲気下４５０℃に６０分間保持し、ナノポーラスＴｉＯ2電極をＦＴＯ基板（１５Ω／ｃｍ2）上に焼結した。
【００５５】
次いで、０．３ｍＭのＮ７１９色素（小島化学社製）を溶解したアセトニトリル／ターシャリーブタノール＝１／１混合溶液に２４時間浸漬させ、色素を吸着させた。この電極をアセトニトリルで洗浄した後、暗所で乾燥させた。
【００５６】
対向電極としては、Ｐｔスパッタガラスを用いた。
【００５７】
また、アセトニトリル３０．５ｇにヨウ化リチウム（ＬｉＩ）２ｇ、１−プロピル−２，３−ジメチルイミダゾリウムヨーダイド５ｇ、ヨウ素（Ｉ2）０．５ｇ、４−ｔｅｒｔ−ブチルピリジン２ｇを溶解させ、電解液を調製した。
【００５８】
上記のようにした作製した電解液を、半導体電極上に滴下し、熱融着フィルム（３０μｍ）を介して対向電極と接合し、前記積層体を得た。
【００５９】
そして、前記積層体の前記面にＳｉゴム製接着剤（厚さ１００μｍ）を貼り、さらに、前記被覆材及び前記樹脂層としてのアルミラミネートフィルムで外周を覆い、１８０℃、５秒の条件で熱融着することにより、図２に示すような色素増感型太陽電池を作製した。
【００６０】
実施例２
Ｓｉゴム製接着剤を設けなかったこと以外は、実施例１と同様にして色素増感型太陽電池を作製した。
【００６１】
実施例３
溶液状のシリコン接着剤を用いて前記積層体の前記面に前記被覆材としてのアルミニウムを貼り合せたこと以外は、実施例１と同様にして色素増感型太陽電池を作製した。
【００６２】
比較例１
アルミラミネートフィルムを用いなかったこと以外は、実施例１と同様にして色素増感型太陽電池を作製した。
【００６３】
比較例２
アルミラミネートフィルム、Ｓｉゴム製接着剤を共に用いなかったこと以外は、実施例１と同様にして色素増感型太陽電池を作製した。
【００６４】
上記のようにして作製した各色素増感型太陽電池について、光電変換特性の評価を行った。光電変換効率は、各色素増感型太陽電池における透明電極側のフッ素ドープ導電性ガラス基板と対向電極とにそれぞれ、ワニ口クリップを接続し、色素増感型太陽電池に光を照射して発生した電流を電流電圧測定装置にて測定した。この測定で得られた最高出力と光照射強度との比を光電変換効率維持率とした。また、光の照射は、光源としてキセノンランプを用い、色素増感型太陽電池上での光強度を１００ｍＷ／ｃｍ2とした。この評価を１００日間にわたって行った。太陽電池は、測定以外のとき、６０℃±２℃に保たれた恒温槽中で保存した。結果を図４に示す。なお、実用的な変換効率維持率は、一概には言えないが、例えば約７０％が一つの目安と考えられる。また、この実用変換効率維持率を維持できる基準日数としては、用途等にもよるが、屋外に設置するような太陽電池であれば、１０年以上は必要と考えられる。
【００６５】
図４より明らかなように、実施例１、実施例２及び実施例３の色素増感型太陽電池は、前記積層体のうち少なくとも受光面以外の前記面が前記被覆材としてのアルミニウムによって覆われているので、高いバリア特性を長期間に渡って安定して保持することができた。
【００６６】
また、実施例１と実施例２とを比較すると明らかなように、前記被覆材が前記樹脂層を介して前記積層体に接着されることにより、前記被覆材と前記積層体との接着強度がより向上し、より高いバリア特性を長期間に渡って安定して維持することができた。
【００６７】
これに対し、比較例１及び比較例２の色素増感型太陽電池は、前記積層体のうち少なくとも前記面を前記被覆材によって覆わなかったので、前記電解質層の構成成分が揮発又は漏洩し、或いは大気中から前記電解質層へ水分、酸素、その他の成分が浸入してしまい、長期にわたって高く安定した光電変換特性を発現することができなかった。
【００６８】
以上、本発明を実施の形態及び実施例について説明したが、上述の例は、本発明の技術的思想に基づき種々に変形が可能である。
【００６９】
例えば、前記色素増感型光電変換装置の形態、構造や使用材料等は、本発明の主旨を逸脱しない範囲で、適宜選択可能であることは言うまでもない。
【００７０】
図１、図２及び図３には単一の太陽電池セルの例を挙げて説明したが、この太陽電池セルを複数並列に配列し、スタック構造としてもよい。但し、前記スタック構造とする場合は、図３に示すように、セル全体を前記被覆材及び前記樹脂層で覆うと次段セルへ入射させる光量が減少してしまうため、前記受光面と共に、前記セル同士の接合面において前記被覆材及び前記樹脂層の光透過率が高くなるよう制御するか或いは前記接合面には前記被覆材及び前記樹脂層を設けないようにするのがよい。
【００７１】
さらに、光電変換装置として色素増感型太陽電池を例に挙げて説明したが、本発明は色素増感型以外の太陽電池や、太陽電池以外の光電変換装置についても適用可能である。
【産業上の利用可能性】
【００７２】
本発明は、色素増感型太陽電池等として好適な光電変換装置に関するものである。
【図面の簡単な説明】
【００７３】
【図１】第１の実施の形態による、色素増感型太陽電池として構成された本発明に基づく光電変換装置の概略断面図である。
【図２】第２の実施の形態による、色素増感型太陽電池として構成された本発明に基づく光電変換装置の概略断面図である。
【図３】第３の実施の形態による、色素増感型太陽電池として構成された本発明に基づく光電変換装置の概略断面図である。
【図４】実施例による、光電変換効率維持率と駆動経過日数との関係を示すグラフである。
【図５】従来例による、色素増感型太陽電池の概略断面図である。
【図６】同、色素増感型太陽電池の他の例の概略断面図である。
【符号の説明】
【００７４】
１…色素増感型太陽電池、２…透明導電膜（透明電極）、３…透明基板、
４…導電膜（対向電極）、５…集電材、６…基板、７…金属酸化物半導体層、
８…電解質層、９…積層体、１０…アンメータ（電流計）、１１…電流回路、
１２…受光面、１３…樹脂層、１４…被覆材、１５…第１封止層、１６…第２封止層
【図１】
2006236788.tif 000003
【図２】
2006236788.tif 000004
【図３】
2006236788.tif 000005
【図４】
2006236788.tif 000006
【図５】
2006236788.tif 000007
【図６】
2006236788.tif 000008